(57)【要約】【課題】低屈折率で、透明性に優れ、高硬度な硬化被膜を生産性よく短時間で成形できる活性エネルギー線硬化性組成物を提供する。低屈折率で、透明性に優れ、高硬度な硬化被膜を有し、低反射性の光学部品素材として好適な積層体を提供する。【解決手段】シロキサン化合物（Ａ）、屈折率が１．４０以下でありかつ個数平均粒子径が１００ｎｍ以下である無機微粒子（Ｂ）、活性エネルギー線感応性酸発生剤（Ｃ）を含有し、好ましくは屈折率１．４２以下の硬化被膜を与える。さらに好ましくは、シロキサン化合物（Ａ）が、特定のアルキルシリケート類と、特定のアルコキシシラン類との加水分解・縮合物である。【選択図】なし【特許請求の範囲】
【請求項１】
シロキサン化合物（Ａ）、屈折率が１．４０以下でありかつ個数平均粒子径が１００ｎｍ以下である無機微粒子（Ｂ）及び活性エネルギー線感応性酸発生剤（Ｃ）を含有する活性エネルギー線硬化性組成物。
【請求項２】
屈折率１．４２以下の硬化被膜を与える請求項１に記載の活性エネルギー線硬化性組成物。
【請求項３】
シロキサン化合物（Ａ）が、一般式（１）で示されるアルキルシリケート類と、一般式（２）で示されるアルコキシシラン類との加水分解・縮合物である請求項１または２に記載の活性エネルギー線硬化性組成物。
【化１】
2008001755.tif 000005
（式中、Ｒ1、Ｒ2、Ｒ3、Ｒ4は独立して炭素数１〜５のアルキル基を示し、ｎは３〜２０のいずれかの整数を示す。）
【化２】
2008001755.tif 000006
（式、Ｒ5は炭素数１〜１０の有機基を示し、Ｒ6は炭素数１〜５のアルキル基または炭素数１〜４のアシル基を示し、ａは１〜３のいずれかの整数を示す。）
【請求項４】
基材上に請求項１〜３のいずれかに記載の活性エネルギー線硬化性組成物の硬化被膜を有する積層体。
【発明の詳細な説明】
【技術分野】
【０００１】
本発明は、低屈折率で透明性に優れ、高硬度な硬化被膜を短時間に形成可能な活性エネルギー線硬化性組成物やこれを用いて得られる硬化被膜を有する積層体に関する。
【背景技術】
【０００２】
近年、眼鏡レンズ、機器レンズ等の各種光学レンズや、液晶ディスプレイ、プロジェクションディスプレイ等の各種ディスプレイの前面板に、軽量で耐衝撃性に優れる等の利点から各種透明合成樹脂成形品が使用されている。
【０００３】
これらの光学部品には透明性等、高度な光学特性が要求され、表面における低反射性が強く要請される場合がある。これに対して、光学部品の表面に、低屈折率の透明被膜をコーティングすることにより、表面における反射光を低減させ透過率の上昇を図っている。
【０００４】
更に、より高い透過率が求められる場合は、光学部品表面に高屈折率材料からなる高屈折率層と、低屈折率材料からなる低屈折率層とを、特定の厚みにて数層積層して設けることにより、高い低反射性を付与することが行われている。
【０００５】
かかる高屈折率材料からなる高屈折率層としては、ＴｉＯ2、ＺｒＯ2等の無機物を真空蒸着して得られる被膜、高屈折率構造を有する多官能(メタ)アクリレート組成物を重合して得られる被膜、Ｔｉ系やＺｎ系などの金属アルコキシドを加水分解・縮合して得られる被膜、高屈折率微粒子を含むＴｉ系、Ｓｉ系アルコキシドを加水分解・縮合して得られる被膜等が知られている。
【０００６】
一方、低屈折率材料からなる低屈折率層としては、ＭｇＦ2、ＳｉＯ2等低屈折率の無機物を真空蒸着して得られる被膜、フッ素系非晶質ポリマーを溶剤キャスト法にて得られる被膜（特許文献１）、多孔質シリカ、フッ化マグネシウム等の低屈折率無機微粒子を含有するＳｉ系アルコキシドを加水分解・縮合し、硬化して得られる被膜（特許文献２、３）などが知られている。
【０００７】
しかし、上述の真空蒸着による方法においては、成膜装置が高価、大面積化が困難、製膜速度が遅く生産性が低いなどの問題がある。また、フッ素系非晶質ポリマーを溶剤キャスト法により成形する被膜は、原料が高価であり、また他の材料との密着性が低く、かつ得られた被膜の硬度が低く耐擦傷性が低い問題がある。また、低屈折率微粒子を含有するＳｉ系アルコキシドを加水分解・縮合して得られる組成物を硬化して得られる被膜は低屈折率被膜が得られるものの、その硬化には高温での加熱や長時間の加熱が必要という生産上の問題がある。
【０００８】
この生産上の問題を改善するために、光カチオン重合可能な化合物と低屈折率微粒子との組み合わせにより低屈折率被膜を光照射により短時間に形成する試みがなされている（特許文献４）。しかしながら、これらの被膜はバインダー成分として、光カチオン重合可能な、例えば、オキセタン基、エポキシ基等の有機基を含有するシロキサン化合物を使用し、それら有機基の重合により硬化被膜を形成するため、屈折率が高い傾向にあるという問題がある。
【特許文献１】特開平６−１１５０２３号公報
【特許文献２】特開平７−４８５２７号公報
【特許文献３】特開平７−６９６２１号公報
【特許文献４】特開２００４−２８４２２１号公報
【発明の開示】
【発明が解決しようとする課題】
【０００９】
本発明の課題は、低屈折率で、透明性に優れ、高硬度な硬化被膜を生産性よく短時間で成形できる活性エネルギー線硬化性組成物を提供し、低屈折率で、透明性に優れ、高硬度な硬化被膜を有し、低反射性の光学部品素材として好適な積層体を提供することにある。
【課題を解決するための手段】
【００１０】
本発明者らは上記課題を解決すべく低屈折率を示すシロキサン被膜に着目して研究を行った。その結果、基材に塗布した塗膜に、活性エネルギー線を照射して短時間で形成することができ、比較的低屈折率で耐擦傷性、耐クラック性に優れた透明な硬化被膜を得ることができる、シロキサン化合物と活性エネルギー線感応性酸発生剤を含む組成物を既に開発している（例えば特願２００５−２０１９２４）。しかし、これら硬化被膜は、多官能アクリレートモノマーを原料とする有機系被膜と比較すると屈折率は低いものの、その屈折率は、反射防止膜用等の光学部品材料としての低反射率を満たすのに充分低いといえる程度ではない。そこで、さらに硬化被膜の低屈折率化について鋭意研究を重ねた結果、屈折率が１．４０以下でありかつ個数平均粒子径が１００ｎｍ以下である無機微粒子を組成物に配合したところ、無機微粒子は良好に被膜中に分散し、低屈折率で、透明性に優れ、高硬度な硬化被膜を短時間に得られることの知見を得た。これらの知見に基づき本発明を完成するに到った。
【００１１】
即ち、本発明は、シロキサン化合物（Ａ）、屈折率が１．４０以下でありかつ個数平均粒子径が１００ｎｍ以下である無機微粒子（Ｂ）及び活性エネルギー線感応性酸発生剤（Ｃ）を含有する活性エネルギー線硬化性組成物に関する。
【００１２】
また、本発明は、基材上に上記活性エネルギー線硬化性組成物の硬化被膜を有する積層体に関する。
【発明の効果】
【００１３】
本発明の活性エネルギー線硬化性組成物は、低屈折率で、透明性に優れ、高硬度な硬化被膜を生産性よく短時間で成形できる。
【００１４】
本発明の積層体は、低屈折率で、透明性に優れ、高硬度な硬化被膜を有し、生産性よく短時間で製造することができ、低反射性の光学部品素材として好適である。
【発明を実施するための最良の形態】
【００１５】
本発明の活性エネルギー線硬化性組成物は、シロキサン化合物（Ａ）、屈折率が１．４０以下でありかつ個数平均粒子径が１００ｎｍ以下である無機微粒子（Ｂ）及び活性エネルギー線感応性酸発生剤（Ｃ）を含有するものであれば、特に制限されるものではない。
【００１６】
本発明の活性エネルギー線硬化性組成物に用いるシロキサン化合物（Ａ）は、分子内にシロキサン結合（−Ｓｉ−Ｏ−Ｓｉ−）と、反応基（縮合性基）としてシラノール基（−Ｓｉ−ＯＨ）またはアルコキシシリル基（−Ｓｉ−ＯＲ）を有する化合物であり、実質的に分子内に、例えば、エポキシ基、オキセタン基、アクリロイル基、メタクリロイル基、ビニル基等の重合性の有機基を含有しない化合物である。さらに、後述する無機微粒子（Ｂ）、活性エネルギー線感応性酸発生剤（Ｃ）と均一に混合し、基材に成膜後、活性エネルギー線を照射することにより透明で、低屈折率の硬化被膜を与えるものである。
【００１７】
上記シロキサン化合物（Ａ）としては、アルコキシシラン類の加水分解・縮合物を使用することができる。かかるアルコキシシラン類としては、具体的に、テトラメトキシシラン、テトラエトキシシラン、メチルトリメトキシシラン、メチルトリエトキシシラン、エチルトリメトキシシラン、エチルトリエトキシシラン、フェニルトリメトキシシラン、フェニルトリエトキシシラン、ジメチルジメトキシシラン、ジエチルジメトキシシラン、ジエチルジエトキシシラン、ジフェニルジメトキシシラン、ジフェニルジエトキシシラン、トリメチルメトキシシラン、トリエチルエトキシシラン、トリフルオロプロピルトリメトキシシラン、トリフルオロプロピルトリエトキシシラン、トリデカフルオロオクチルトリメトキシシラン、トリデカフルオロオクチルトリエトキシシラン、ヘプタデカフルオロデシルトリメトキシシラン、ヘプタデカフルオロデシルトリエトキシシランなどのケイ素化合物や、メチルシリケート、エチルシリケート、プロピルシリケート等のアルキルシリケート類などを挙げることができる。これらの化合物は１種または２種以上を組み合わせて用いることができる。
【００１８】
上記シロキサン化合物（Ａ）としては、特に、一般式（１）
【化１】
2008001755.tif 000002
で示されるアルキルシリケート類と、一般式（２）
【化２】
2008001755.tif 000003
で示されるアルコキシシラン類との加水分解・縮合物であることが、低屈折率であって、硬化性に優れ、高硬度の硬化被膜が得られることから好ましい。
【００１９】
一般式（１）中、Ｒ1、Ｒ2、Ｒ3、Ｒ4は独立して炭素原子数１〜５のアルキル基を示し、ｎは３〜２０のいずれかの整数を示す。一般式（１）示されるアルキルシリケート類のうち、Ｒ1〜Ｒ4の総てがメチル基を示すメチルシリケート類、Ｒ1〜Ｒ4の総てがエチル基を示すエチルシリケート類が加水分解・縮合反応の速度が速い点で好ましい。
【００２０】
また、一般式（２）中、Ｒ5は炭素数１〜１０の有機基を示し、Ｒ6は炭素原子数１〜５のアルキル基または炭素原子数１〜４のアシル基を示し、ａは１〜３のいずれかの整数を示す。一般式（２）中のＲ5は得られる硬化被膜の硬度、基材との密着性の点で、メチル基、エチル基、フェニル基であることが好ましい。特に低屈折率の硬化被膜が必要な場合は、炭化水素基の水素原子の一部または全部がフッ素原子と置換したフッ素化アルキル基であることが好ましい。また、一般式（２）中のＲ6は、加水分解・縮合の速度が速い点で、メチル基、エチル基であることが好ましい。
【００２１】
このようなアルコキシシラン類としては、具体的に、メチルトリメトキシシラン、メチルトリエトキシシラン、エチルトリメトキシシラン、エチルトリエトキシシラン、フェニルトリメトキシシラン、フェニルトリエトキシシラン、トリフルオロプロピルトリメトキシシラン、トリフルオロプロピルトリエトキシシラン、トリデカフルオロオクチルトリメトキシシラン、トリデカフルオロオクチルトリエトキシシラン、ヘプタデカフルオロデシルトリメトキシシラン、ヘプタデカフルオロデシルトリエトキシシラン等を挙げることができる。これらは１種又は２種以上を組み合わせて用いることができる。
【００２２】
上記一般式（１）で示されるアルキルシリケート類と一般式（２）で示されるアルコキシシラン類との加水分解・縮合物はこれらの化合物の任意の割合によるものであってよいが、アルキルシリケート類１００質量部に対して、アルコキシシラン類５０〜１，０００質量部であることが好ましい。アルキルシリケート類１００質量部に対して、アルコキシシラン類が５０質量部以上の加水分解・縮合物は、ゲル化が抑制される。また、アルコキシシラン類が１，０００質量部以下の加水分解・縮合物は、硬化性が高く、硬化被膜の硬度を向上させることができる。より好ましくは、アルキルシリケート類１００質量部に対して、アルコキシシラン類１００〜３００質量部である。
【００２３】
上記一般式（１）で示されるアルキルシリケート類と一般式（２）で示されるアルコキシシラン類との加水分解・縮合は、既知の方法を用いて行うことができる。
【００２４】
加水分解は、例えば、アルキルシリケート類とアルコキシシラン類とを任意の割合で混合し、その溶液１００質量部に対して、水１０〜１，０００質量部、アルコール類０〜１，０００質量部を加え、攪拌する方法を挙げることができる。攪拌は、０〜１００℃に温度制御して行ってもよい。また、塩酸や酢酸などの酸を加えて溶液を酸性（ｐＨ２〜５）にして行ってもよい。加水分解に際して発生するアルコールは、反応系外に留去してもよい。
【００２５】
上記加水分解に続く縮合は、例えば、１〜４時間、放置あるいは攪拌することにより進行させることができる。その際、ｐＨを、例えばｐＨ６〜７に制御することにより、縮合の進行を速めることができる。縮合に際して発生する水は、反応系外に留去してもよい。
【００２６】
本発明の活性エネルギー線硬化性組成物に含有される無機微粒子（Ｂ）は、Ｄ線（５８９ｎｍ）、２０℃における屈折率が１．４０以下かつ個数平均粒子径が１００ｎｍ以下であり、上記シロキサン化合物（Ａ）に配合し硬化被膜としたとき透明な硬化被膜を与えるものである。無機微粒子（Ｂ）は、シロキサン化合物（Ａ）との相溶性が高く、均質、透明で高硬度の硬化被膜を得ることができる。
【００２７】
上記無機微粒子（Ｂ）は、Ｄ線（５８９ｎｍ）の２０℃における屈折率が１．４０以下であれば、硬化被膜において、Ｄ線の２０℃における屈折率として１．４２以下とすることが容易となる。
【００２８】
ここで、屈折率は、例えば、アッベ屈折率計（光源Ｄ線、測定温度２０℃）を用いた測定による値を採用することができる。
【００２９】
また、上記無機粒子（Ｂ）は、個数平均粒子径が１００ｎｍ以下である。上記無機粒子（Ｂ）が、１００ｎｍ以下の個数平均粒子径を有することにより、シロキサン化合物（Ａ）との相溶性が優れたものとなり、均一に溶解させることができる。無機粒子（Ｂ）の個数平均粒子径は５ｎｍ以上であることが好ましい。５ｎｍ以上であれば、硬化被膜の硬度向上が期待できる。
【００３０】
ここで、個数平均粒子径は、例えば電子顕微鏡観察による粒子径測定による値を採用することができる。
【００３１】
上記無機微粒子（Ｂ）としては、具体的には、例えば、フッ化マグネシウムＭｇＦ2微粒子（ＭＦＳ−１０Ｐ：日産化学工業株式会社製）（ＩＰＡ分散、個数平均粒子径１０〜１５ｎｍ、固形分約１０質量％、粒子屈折率１．３０〜１．４０）、多孔質又は中空コロイダルシリカ（ナノポーラスシリカ：住友大阪セメント株式会社製）（個数平均粒子径約３０ｎｍ、粒子屈折率１．２８〜１．３０）などを挙げることができる。
【００３２】
無機微粒子（Ｂ）の組成物中の含有量としては、例えば、シロキサン化合物（Ａ）の固形分１００質量部に対して、無機微粒子（Ｂ）が１０〜４００質量部であることが好ましい。無機微粒子（Ｂ）の含有量が１０質量部以上であれば、得られる硬化被膜に低屈折率を付与することができる、また、４００質量部以下であれば、均質で透明な硬化被膜を得ることができる。ここで、シロキサン化合物（Ａ）の固形分とは、シロキサン化合物（Ａ）を完全に加水分解・縮合して得られる化合物の質量をいう。
【００３３】
本発明の活性エネルギー線硬化性組成物に含有される活性エネルギー線感応性酸発生剤（Ｃ）は、可視光線、紫外線、熱線、電子線などの活性エネルギー線照射により酸を発生し、この酸によりシロキサン化合物（Ａ）の硬化を促進させることができる化合物である。可視光線、紫外線により酸を発生する光感応性酸発生剤、熱線により酸を発生する熱感応性酸発生剤が好ましい。中でも、活性が高く、プラスチック材料に熱劣化を与えないなどの点から、光感応性酸発生剤が特に好ましい。
【００３４】
かかる光感応性酸発生剤としては、ジフェニルヨードニウム系化合物、トリフェニルスルホニウム系化合物、ジアゾジスルホン系化合物等を挙げることができる。具体的には、上市されているイルガキュア２５０（チバ・スペシャルティ・ケミカルズ株式会社製）、アデカオプトマーＳＰ−１５０、ＳＰ−１７０（以上、旭電化工業株式会社製）、サイラキュアＵＶＩ−６９７０、サイラキュアＵＶＩ−６９７４、サイラキュアＵＶＩ−６９９０、サイラキュアＵＶＩ−６９５０（以上、米国ユニオンカーバイド社製）、ＤＡＩＣＡＴII（ダイセル化学工業株式会社製）、ＵＶＡＣ１５９１（ダイセル・ユーシービー株式会社製）、ＣＩ−２７３４、ＣＩ−２８５５、ＣＩ−２８２３、ＣＩ−２７５８（以上、日本曹達株式会社製）、サイラキュアＵＶＩ−６９９２（ダウケミカル日本株式会社製）などの市販品を使用することができる。
【００３５】
活性エネルギー線感応性酸発生剤（Ｃ）の組成物中の含有量は、シロキサン化合物（Ａ）の固形分１００質量部に対して、０.０１〜１０質量部の範囲が好ましい。活性エネルギー線感応性酸発生剤（Ｃ）の配合量が０.０１質量部以上であれば、活性エネルギー線の照射によってシロキサン化合物を効率よく硬化することができ、良好な硬化被膜が得られ、また、１０質量部以下であれば、着色が抑制され、表面硬度や耐擦傷性が良好な硬化被膜を得ることができる。さらに、硬化性、性能が良好な硬化被膜が得られることから、活性エネルギー線感応性酸発生剤（Ｃ）の含有量は０.０５〜５質量部の範囲がより好ましい。
【００３６】
本発明の活性エネルギー線硬化性組成物は、固形分濃度を調整し、分散安定性、被膜形成性、基材への硬化被膜密着性向上の観点から、有機溶媒を含有することが好ましい。かかる有機溶媒としては、例えば、アルコール類、ケトン類、エーテル類、エステル類、セロソルブ類、芳香族化合物類などを挙げることができる。具体的には、メタノール、エタノール、１−プロパノール、２−プロパノール、１−ブタノール、２−ブタノール、イソブチルアルコール、ｔ−ブチルアルコール、ベンジルアルコール、２−メトキシエタノール、２−エトキシエタノール、２−（メトキシメトキシ）エタノール、２−ブトキシエタノール、フルフリルアルコール、テトラヒドロフルフリルアルコール、ジエチレングリコール、ジエチレングリコールモノメチルエーテル、ジエチレングリコールモノエチルエーテル、ジエチレングリコールモノブチルエーテル、１−メトキシ−２−プロパノール、１−エトキシ−２−プロパノール、プロピレングリコールモノメチルエーテル、ジプロピレングリコール、ジプロピレングリコールモノメチルエーテル、ジプロピレングリコールモノエチルエーテル、トリプロピレングリコールモノメチルエーテル、ジアセトンアルコール、アセトン、メチルエチルケトン、２−ペンタノン、３−ペンタノン、２−ヘキサノン、メチルイソブチルケトン、２−ヘプタノン、４−ヘプタノン、ジイソブチルケトン、シクロヘキサノン、メチルシクロヘキサノン、アセトフェノン、ジエチルエーテル、ジプロピルエーテル、ジイソプロピルエーテル、ジブチルエーテル、ジヘキシルエーテル、アニソール、フェネトール、テトラヒドロフラン、テトラヒドロピラン、１,２−ジメトキシエタン、１,２−ジエトキシエタン、１,２−ジブトキシエタン、ジエチレングリコールジメチルエーテル、ジエチレングリコールジエチルエーテル、ジエチレングリコールジブチルエーテル、グリセリンエーテル、酢酸メチル、酢酸エチル、酢酸プロピル、酢酸イソプロピル、酢酸ブチル、酢酸イソブチル、酢酸ｓｅｃ−ブチル、酢酸ペンチル、酢酸イソペンチル、３−メトキシブチルアセテート、２−エチルブチルアセテート、２−エチルヘキシルアセテート、プロピオン酸メチル、プロピオン酸エチル、プロピオン酸ブチル、γ−ブチロラクトン、２−メトキシエチルアセテート、２−エトキシエチルアセテート、２−ブトキシエチルアセテート、２−フェノキシエチルアセテート、ジエチレングリコールモノエチルエーテルアセテート、ジエチレングリコールモノブチルエーテルアセテート、ベンゼン、トルエン、キシレン等を挙げることができる。これらの有機溶媒は、単独で用いてもよいし、２種以上を混合して用いてもよい。
【００３７】
上記有機溶媒の含有量は、シロキサン化合物（Ａ）、無機微粒子（Ｂ）及び活性エネルギー線感応性酸発生剤（Ｃ）の固形分合計１００質量部に対して１０〜１，０００質量部の範囲が好ましい。有機溶媒の含有量が、１０質量部以上であれば、組成物の保存安定性が良好となり、液状の組成物が高粘度になるのを抑制することができ、作業性がよく、良好な硬化被膜を得ることができる。また、有機溶媒の含有量が１０００質量部以下であれば、外観良好な被膜を得ることができる。
【００３８】
本発明の活性エネルギー線硬化性組成物は、上記シロキサン化合物（Ａ）、無機微粒子（Ｂ）、および活性エネルギー線感応性酸発生剤（Ｃ）の他、これらの機能を阻害しない範囲で、さらに、酸によりカチオン重合可能なエポキシ化合物、ビニルエーテル化合物や、分子内にラジカル重合性二重結合基を含有するビニル化合物と活性エネルギー線感応性ラジカル重合開始剤などを含有していてもよい。
【００３９】
かかるエポキシ化合物は分子内にエポキシ基を含有するものであり、その具体例としては、エチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、１,４−ブタンジオールジグリシジルエーテル、ネオペンチルグリコールジグリシジルエーテル、１,６−ヘキサンジオールジグリシジルエーテル、グリセリンジグリシジルエーテル、ジグリセリンテトラグリシジルエーテル、トリメチロールプロパントリグリシジルエーテル、２,６−ジグリシジルフェニルエーテル、ソルビトールトリグリシジルエーテル、トリグリシジルイソシアヌレート、ジグリシジルアミン、ジグリシジルベンジルアミン、フタル酸ジグリシジルエステル、ビスフェノールＡジグリシジルエーテル、ブタジエンジオキサイド、ジシクロペンタジエンジオキサイド、３,４−エポキシシクロヘキシルメチル−３,４−エポキシシクロヘキサンカルボキシレート、３,４−エポキシ−６−メチルシクロヘキシルメチル−３,４−エポキシ−６−メチルシクロヘキサンカルボキシレート、ビス（３,４−エポキシシクロヘキシルメチル）アジペート、ジシクロペンタジエンオールエポキシドグリシジルエーテル、ペンタエリスリトールポリグリシジルエーテル、ビスフェノールＡ型エポキシ樹脂とエチレンオキサイドとの付加物、フェノールノボラック型エポキシ樹脂、クレゾールノボラック型エポキシ樹脂などを挙げることができる。
【００４０】
ビニルエーテル化合物としては、ｎ−プロピルビニルエーテル、イソプロピルビニルエーテル、ｎ−ブチルビニルエーテル、イソブチルビニルエーテル、２−エチルヘキシルビニルエーテル、オクタデシルビニルエーテル、シクロヘキシルビニルエーテル、ヒドロキシエチルビニルエーテル、ヒドロキシブチルビニルエーテル、１，４−ブタンジオールジビニルエーテル、１，６−ヘキサンジオールジビニルエーテル、１，９−ノナンジオールジビニルエーテル、シクロヘキサンジオールジビニルエーテル、シクロヘキサンジメタノールジビニルエーテル、エチレングリコールジビニルエーテル、ジエチレングリコールビニルエーテル、トリエチレングリコールジビニルエーテル、ポリエチレングリコールジビニルエーテル、トリメチロールプロパントリビニルエーテル、ペンタエリスリト−ルテトラビニルエーテル、などを挙げることができる。
【００４１】
上記分子内にラジカル重合性二重結合基を有するビニル化合物は、分子内に重合性二重結合基を１または２以上有するものであり、重合速度の速い点から、分子内にアクリロイル基またはメタクリロイル基を含有する単官能または多官能（メタ）アクリレート化合物が好ましい。このような単官能（メタ）アクリレート化合物としては、具体的に、フェニル（メタ）アクリレート、ベンジル（メタ）アクリレート、フェニルエチル（メタ）アクリレート、フェノキシエチル（メタ）アクリレート、パラクミルフェノールエチレンオキサイド変性（メタ）アクリレート、イソボルニル（メタ）アクリレート、シクロヘキシル（メタ）アクリレート、ジシクロペンテニル（メタ）アクリレート、ジシクロペンタニル（メタ）アクリレート、テトラヒドロフルフリル（メタ）アクリレート、メチル（メタ）アクリレート、エチル（メタ）アクリレート、プロピル（メタ）アクリレート、ｎ−ブチル（メタ）アクリレート、ｉ−ブチル（メタ）アクリレート、ｔ−ブチル（メタ）アクリレート、ペンチル（メタ）アクリレート、２−エチルヘキシル（メタ）アクリレート、ｎ−ヘキシル（メタ）アクリレート、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、テトラヒドロフルフリル（メタ）アクリレート、フォスフォエチル（メタ）アクリレート等を挙げることができる。
【００４２】
上記多官能（メタ）アクリレート化合物としては、具体的に、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、ポリブチレングリコールジ（メタ）アクリレート、１,３−ブチレングリコールジ（メタ）アクリレート、１,６−ヘキサンジオールジ（メタ）アクリレート、ネオペンチルグリコールジ（メタ）アクリレート、２,２−ビス［４−（メタ）アクリロイルオキシフェニル］−プロパン、２,２−ビス［４−（メタ）アクリロイルオキシエトキシフェニル］−プロパン、２,２−ビス［４−（メタ）アクリロイルオキシジエトキシフェニル］−プロパン、２,２−ビス［４−（メタ）アクリロイルオキシペンタエトキシフェニル］−プロパン、２,２−ビス［４−（メタ）アクリロイルオキシエトキシ−３−フェニルフェニル］−プロパン、ビス［４−（メタ）アクリロイルチオフェニル］スルフィド、ビス［４−（メタ）アクリロイルオキシフェニル］−スルフォン、ビス［４−（メタ）アクリロイルオキシエトキシフェニル］−スルフォン、ビス［４−（メタ）アクリロイルオキシジエトキシフェニル］−スルフォン、ビス［４−（メタ）アクリロイルオキシペンタエトキシフェニル］−スルフォン、ビス［４−（メタ）アクリロイルオキシエトキシ−３−フェニルフェニル］−スルフォン、ビス［４−（メタ）アクリロイルオキシエトキシ−３,５−ジメチルフェニル］−スルフォン、ビス［４−（メタ）アクリロイルオキシフェニル］−スルフィド、ビス［４−（メタ）アクリロイルオキシエトキシフェニル］−スルフィド、ビス［４−（メタ）アクリロイルオキシペンタエトキシフェニル］−スルフィド、ビス［４−（メタ）アクリロイルオキシエトキシ−３−フェニルフェニル］−スルフィド、ビス［４−（メタ）アクリロイルオキシエトキシ−３,５−ジメチルフェニル］−スルフィド、２,２−ビス［４−（メタ）アクリロイルオキシエトキシ−３,５−ジブロモフェニルプロパン］、トリメチロールプロパントリ（メタ）アクリレート、テトラメチロールメタントリ（メタ）アクリレート、テトラメチロールメタンテトラ（メタ）アクリレート、ジペンタエリスリトールヘキサ（メタ）アクリレート等を挙げることができる。上記ビニル化合物は１種または２種以上を適宜組み合わせて用いることができる。
【００４３】
上記活性エネルギー線感応性ラジカル重合開始剤としては、具体的に、３,３−ジメチル−４−メトキシ−ベンゾフェノン、ベンジルジメチルケタール、ｐ−ジメチルアミノ安息香酸イソアミル、ｐ−ジメチルアミノ安息香酸エチル、ベンゾフェノン、ｐ−メトキシベンゾフェノン、２,２−ジエトキシアセトフェノン、２,２−ジメトキシ−１,２−ジフェニルエタン−１−オン、１−ヒドロキシシクロヘキシルフェニルケトン、メチルフェニルグリオキシレート、エチルフェニルグリオキシレート、２−ヒドロキシ−２−メチル−１−フェニルプロパン−１−オン、２−メチル−１−［４−（メチルチオ）フェニル］−２−モルフォリノプロパノン−１,２,４,６−トリメチルベンゾイルジフェニルフォスフィンオキサイド等を挙げることができる。
【００４４】
さらに、本発明の活性エネルギー線硬化性組成物は、その他、必要に応じて、ポリマー、ポリマー微粒子、コロイド状シリカ、コロイド状金属、コロイド状金属酸化物、染料、顔料、顔料分散剤、流動調整剤、レベリング剤、消泡剤、紫外線吸収剤、光安定剤、酸化防止剤などを含有してもよい。
【００４５】
本発明の活性エネルギー線硬化性組成物を用いて硬化被膜を成形するには、上記組成物を用いて塗工膜を形成し、これに活性エネルギー線を照射して硬化すればよい。塗工膜を形成する方法としては、例えば、バーコート、ディップコート、スプレーコート、ロールコート、グラビアコート、フレキソコート、スクリーンコート、スピンコート、フローコート等の方法を挙げることができる。
【００４６】
上記塗工膜を硬化するために照射する活性エネルギー線としては、真空紫外線、紫外線、可視光線、近赤外線、赤外線、遠赤外線、マイクロ波、電子線、β線、γ線などを挙げることができる。中でも、紫外線、可視光線を、光感応性の酸発生剤と組み合わせて使用することが、縮合速度が速い点、基材の劣化が比較的少ない点から好ましい。上記活性エネルギー線として、具体的には、低圧水銀灯、中圧水銀灯、高圧水銀灯、超高圧水銀灯、白熱電球、キセノンランプ、ハロゲンランプ、カーボンアーク灯、メタルハライドランプ、蛍光灯、タングステンランプ、エキシマーレーザー、太陽などを光源とする光線を挙げることができる。これらの活性エネルギー線は、一種類を単独で使用してもよく、複数種を、同時にまたは順次に使用してもよい。活性エネルギー線としては、その照射強度、照射時間を適宜選択することができる。
【００４７】
上記活性エネルギー線照射により成形される硬化被膜は、２０℃でＤ線（５８９ｎｍ）における屈折率が１．４２以下のものであることが好ましい。このような屈折率を有する硬化被膜は、低反射用途として有効である。硬化被膜の屈折率は１．３０〜１．４２（ｎＤ、２０℃）の範囲がより好ましい。硬化被膜の屈折率が１．４２以下であれば、良好な低反射効果を得ることができ、１．３０以上であれば、硬化被膜の透明性と均一性、硬度の低下を抑えつつ低屈折率の硬化被膜を得ることができる。
【００４８】
本発明の積層体は、上記活性エネルギー線硬化性組成物を用いて基材上に塗工膜を形成し、これに活性エネルギー線を照射して硬化して得られる硬化被膜を有するものであれば、特に制限されるものではない。
【００４９】
本発明の積層体における被膜を形成する基材としては、いずれのものであってもよく、例えば、プラスチック、ガラス、金属、紙、木質材、無機質材、電着塗装板、ラミネート板などの各種基材を挙げることができる。これらの基材への活性エネルギー線硬化性組成物、これを用いて塗工膜を形成する方法、塗工膜を硬化するために使用する活性エネルギー線としては、具体的には上記と同様のものを挙げることができる。
【００５０】
本発明の積層体の硬化被膜の厚さとしては、例えば、０．０５〜１０μｍを挙げることができる。また、本発明の積層体においては、これらの低屈折率の硬化被膜と、他の高屈折率被膜を交互に有していてもよい。
【００５１】
本発明の積層体は、いずれのものにも適用することができるが、眼鏡レンズ、機器レンズ等の各種光学レンズや、液晶ディスプレイ、プロジェクションディスプレイ等の各種ディスプレイの前面板などの光学部品に好適に用いることができる。
【実施例】
【００５２】
［シロキサン化合物の調製］
［合成例１］
アルコキシシラン類として（ａ１）シリカ換算濃度５３質量％のメチルシリケート（メチルシリケート５３Ａ：コルコート株式会社製）（平均約７量体、平均分子量約７８９）１０.０ｇ、及び（ａ２）メチルトリメトキシシラン（信越化学工業株式会社製、分子量１３６）１７.２ｇを用い、このアルコキシシラン類とイソプロピルアルコール１０.０ｇとを攪拌して均一な溶液とした。さらに、水１０.５ｇを加え、攪拌しつつ８０℃で５時間加熱し、加水分解・縮合を行った。その後２５℃まで冷却し、２４時間攪拌して縮合を進行させた。その後、プロピレングリコールモノメチルエーテル５.０ｇ、γ−ブチロラクトン５.０ｇを加え混合し均一溶液とした。さらに、イソプロピルアルコールで希釈してシロキサン化合物の固形分率２０．０質量％溶液（Ａ１）を得た。
【００５３】
ここで言う固形分率は、シロキサン化合物を完全に加水分解・縮合して得られる化合物の、シロキサン化合物溶液に対する質量分率である。
【００５４】
［合成例２］
アルコキシシラン類として、合成例１における（ａ１）１０．０ｇ、（ａ２）１１.０ｇ、及び（ａ３）トリフルオロプロピルトリメトキシシラン（ＫＢＭ７１０３：信越化学工業株式会社製）（分子量２１８．２）１０.０ｇを用い、このアルコキシシラン類とイソプロピルアルコール１０.０ｇとを攪拌して均一な溶液とした。さらに、水１０.５ｇを加え、攪拌しつつ８０℃で５時間加熱し、加水分解・縮合を行った。その後２５℃まで冷却し、２４時間攪拌して縮合を進行させた。その後、プロピレングリコールモノメチルエーテル１０.０ｇ、γ−ブチロラクトン１０.０ｇを加え混合し均一溶液とした。さらに、イソプロピルアルコールで希釈して、シロキサン化合物の固形分率２０．０質量％溶液（Ａ２）を得た。
【００５５】
［実施例１］
［活性エネルギー線硬化性組成物の調製］
合成例１で得られたシロキサン化合物の溶液（Ａ１）１０．０ｇ、無機微粒子（Ｂ）としてフッ化マグネシウム（ＭｇＦ2）ゾル（ＭＦＳ−１０Ｐ：日産化学工業株式会社製）（個数平均粒子径１２ｎｍ、イソプロピルアルコール分散、固形分１０．７質量％）１８．７ｇ、活性エネルギー線感応性酸発生剤（Ｃ）としてチオビス（４，１−フェニレン）−Ｓ，Ｓ，Ｓ'，Ｓ'−テトラフェニルジスルフォニウムビスヘキサフルオロフォスフェートとジフェニル（４−フェニルチオフェニル）スルフォニウムヘキサフルオロフォスフェートのプロピレンカーボネート溶液（サイラキュアＵＶＩ−６９９２：ダウケミカル日本株式会社製）０.０８ｇを配合した（表１中、酸発生剤１と記載する）。さらにシリコーン系レベリング剤０．００２ｇ（Ｌ−７００１：日本ユニカー株式会社製）を配合し、均一に攪拌して活性エネルギー線硬化性組成物を得た。
【００５６】
［硬化被膜の形成］
得られた活性エネルギー線硬化性組成物を、長さ１０ｃｍ、幅１０ｃｍ、厚み３ｍｍのアクリル板（アクリライト（登録商標）ＥＸ：三菱レイヨン株式会社製）上に適量滴下し、バーコート法（バーコーターＮｏ.３０使用）にて塗布し、室温で約１５分自然乾燥後６０℃で約１５分乾燥し、塗膜を得た。さらに、紫外線照射装置の高圧水銀灯（ハンディーＵＶ−１２００、ＱＲＵ−２１６１型：株式会社オーク製作所製）にて、塗膜に約１,０００ｍＪ/ｃｍ2の紫外線を照射し、硬化被膜を得た。紫外線照射量は、紫外線光量計（ＵＶ−３５１型：株式会社オーク製作所製）によりピーク感度波長３６０ｎｍを測定した。
【００５７】
[屈折率測定用サンプルの作成]
得られた活性エネルギー線硬化性組成物を、１８８μｍ厚のＰＥＴフィルム（Ａ４３００：東洋紡績株式会社製）上に適量滴下し、バーコート法（バーコーターＮｏ.５０使用）にて塗布し、室温で約１５分自然乾燥後６０℃で約１５分乾燥し、塗膜を得た。
【００５８】
上記と同様の高圧水銀灯にて、塗膜に約１,０００ｍＪ/ｃｍ2の紫外線を照射し、硬化被膜を得た。紫外線照射量は上記と同様にして測定した。
【００５９】
［硬化被膜の評価］
得られた硬化被膜は、以下の方法により評価した。評価の温度は指定がある場合を除き室温（約２５℃）とした。結果を表１に示す。
（１）膜厚
硬化被膜を形成したアクリル板の断面を走査型電子顕微鏡で観察し膜厚を測定した。  
（２）外観
硬化被膜を形成したアクリル板の透明性、クラック、白化の有無を目視にて観察し、以下の基準により評価した。
「○」：透明でクラック、白化の欠陥がない（良好）。
「×」：不透明な部分、クラック、白化等の欠陥がある（不良）。
（３）全光線透過率
硬化被膜を形成したアクリル板を、濁度計（ＮＤＨ２０００：日本電色工業株式会社製）を用いて、ＪＩＳ Ｋ ７３６１−１に準じて全光線透過率を測定した。
（４）硬化被膜硬度
アクリル板上の硬化被膜の鉛筆硬度をＪＩＳ−Ｋ５６００（鉛筆引っかき試験）に準じて評価した。
（５）硬化被膜屈折率
上記屈折率測定用サンプルを用いて屈折率計をアッベ屈折率計（ＤＲ−Ｍ２：株式会社アタゴ製）にて測定した。測定温度は２０℃、測定波長はＤ線（５８９ｎｍ）とした。
【００６０】
［実施例２］
シロキサン化合物（Ａ）として、溶液（Ａ１）１０．０ｇに替えて溶液（Ａ１）５．０ｇを使用したこと以外は、実施例１と同様にして、硬化被膜を形成し、評価を行った。結果を表１に示す。
【００６１】
［実施例３］
シロキサン化合物（Ａ）として、溶液（Ａ１）に替えて合成例２で得られた溶液（Ａ２）を使用したこと以外は、実施例１と同様にして、硬化被膜を形成し、評価を行った。結果を表１に示す。
【００６２】
［比較例１］
無機微粒子（Ｂ）を使用しないこと以外は、実施例１と同様にして、硬化被膜を形成し、評価を行った。結果を表１に示す。
【００６３】
［比較例２］
無機微粒子（Ｂ）に替えてイソプロピル分散コロイダルシリカ（ＩＰＡ−ＳＴ：日産化学工業株式会社製）（固形分３０質量％、個数平均粒子径:平均１６ｎｍ、粒子屈折率約１．４６）を使用したこと以外は、実施例１と同様にして、硬化被膜を形成し、評価を行った。結果を表１に示す。
【００６４】
【表１】
2008001755.tif 000004
【００６５】
結果からも、本発明の活性エネルギー線硬化性組成物を用いて得られる硬化被膜は、良好な外観、硬度、低屈折率を総て満たしていることが明らかである。これに対し比較例においては、低屈折率を達成できるものではない。